제조 된 폴리우레탄 프리 폴리머 50 중량 부 와 발포 조성물 50 중량 부를 3 , 000 rpm 으로 10 초 동안 교반 하 여 45 도 각도 로 경사지 게 고정 시킨 실리콘 이 형지 ( 율촌 화학사 ) 위 에 공급 하 여 발포 혼합액 이 경사진 면 을 따라 흘러내리 게 하 였 다 . 발포 혼합액 을 흘러내리 게 한 후 2 분 이 경과 한 뒤 에 택 ( Tack ) 성 이 있 는 겔 ( Gel ) 상태 의 폴리우레탄 폼 층 을 형성 하 여 100 ℃ 열풍 건조기 에서 3 분 동안 건조 시키 고 70 ℃ 열풍 건조기 에서 24 시간 동안 숙성 시켜 5 mm 두께 의 2 차원 적 인 평면형 창상 피복재 를 제조 하 였 다 .